(57)【特許請求の範囲】
【請求項１】
幅１〜２０ｍｍのテープ状ヤーンからなる経糸が平面的には実質的に間隙がないように形成され、かつ直径５ｍｍ以下の糸からなる緯糸が０．５〜３０ｍｍ間隙で形成された織物であって、ストライプラミネート方式で経糸を構成するテープ状ヤーン幅の１／５〜１／２の幅で熱融着処理を施すことにより該織物が熱融着され、かつ経糸と緯糸の交叉部に実質的に目止め処理が施されており、さらにサンシャインウェザーメーター５００時間照射後の透光率が８０％以上、被覆率（ｘ）が９８％以上、透湿度が１３００＋７００（１００−ｘ）ｇ／ｍ２・２４ｈ以上である農業用被覆材。
【発明の詳細な説明】
【０００１】
【発明の属する技術分野】
本発明は、農業ハウス、トンネルハウス、トンネルハウス内の内張りカ−テン等に使用される農業用被覆材に関する。
【０００２】
【従来の技術】
従来、農業用被覆材として、ポリ塩化ビニル、ポリエチレン、エチレン−酢酸ビニル共重合体などのフィルムが保温を目的として使用されている。
しかしながら、季節によっては日中はハウス内温度が３０℃近くまで昇温する場合があるため、適温１８℃とされているレタス等を栽培する場合には被覆材の裾を上げて換気し、次いで夕刻には外気温度が低下する前に被覆材の裾を下げることによって温度・湿度調節を行わねばならず、多大な労力が必要であった。
【０００３】
【発明が解決しようとする課題】
以上のことから、被覆材の被覆率を小さくして高温高湿度状態になるのを防止する方法が検討されており、たとえばフィルムに穴を開けたり、テ−プヤ−ンを製織して被覆材とすることが提案されている。しかしながら、十分な通気性を得るために被覆率を小さくすると夜間等の保温性が不十分になったり、雨滴がハウス内植物に直接滴下する問題が生じる。
また塩化ビニル等からなる被覆材は使用当初は透光性が高く、ハウス外から内部を観察することができ、また植物成育性に優れているものの、時間の経過とともに可塑剤の滲出（ブリ−ジング）が生じて汚物が付着しやすくなり、結果的に透光性が低下して植物成育性が不十分になったり、美観が損なわれていた。
本発明の目的は、以上の問題を解決し、ハウス内部が高温多湿状態になりにくく、しかも夜間の保温効果に優れ、また長期間経過後の透光性の高い農業用被覆材を提供することにある。
【０００４】
【課題を解決するための手段】
本発明は、幅１〜２０ｍｍのテープ状ヤーンからなる経糸が平面的には実質的に間隙がないように形成され、かつ直径５ｍｍ以下の糸からなる緯糸が０．５〜３０ｍｍ間隙で形成された織物であって、ストライプラミネート方式で経糸を構成するテープ状ヤーン幅の１／５〜１／２の幅で熱融着処理を施すことにより該織物が熱融着され、かつ経糸と緯糸の交叉部に実質的に目止め処理が施されており、さらにサンシャインウェザーメーター５００時間照射後の透光率が８０％以上、被覆率（ｘ）が９８％以上、透湿度が１３００＋７００（１００−ｘ）ｇ／ｍ２・２４ｈ以上である農業用被覆材を提供するものである。
【０００５】
【発明の実施の形態】
夜間保温性を保持し、雨滴の直接流入を防止するには被覆材の被覆率を高め、被覆率９８％以上、好ましくは被覆率９９％以上にする必要がある。しかしながら被覆率が９８％以上になると透湿度が低下して、被覆材内が高温高湿状態になって植物成育性が不十分になりやすく、さらに透湿度が低いことからハウス内上部に水滴が付着し、これが植物に直接滴下して植物に悪影響を与え、場合によっては植物が腐敗する可能性があった。以上のことから、被覆率を９８％以上にすると同時に適度な透湿度を得るには被覆材を立体的にして空隙を設ける必要がある。以下にその具体的な方法を説明する。
【０００６】
まず、本発明においてはテ−プ状ヤ−ンからなる経糸が平面的には実質的に間隙がないようにした織物（平織物等）を使用する。
透湿度は、テ−プ状ヤ−ンの幅だけで変わるものではなく、打ち込まれる緯糸本数と緯糸の直径または織組織などによってもコントロ−ルすることができるが、製織加工上及び透湿度等の点から、テ−プ状ヤ−ンの幅を１〜２０ｍｍ、好ましくは２〜６ｍｍとする。幅が小さすぎると製織中にテ−プが反転して透湿度のコントロ−ルが困難となり、さらに緯糸の打ち込み本数を増加しないとシ−ト状物の目止めが不十分となる。緯糸の打ち込み本数が多くなると経糸と緯糸の交点部分が増加して、被覆材の柔軟性及び透明性が低下し、また透湿性も低下する。逆にテ−プ状ヤ−ンの幅が大きすぎると、適度な透湿度を得るためにテ−プ状ヤ−ン間の距離を大きくする必要があるため、雨水が直接植物に滴下する問題が生じる。
【０００７】
テ−プ状ヤ−ンからなる経糸は平面的には実質的に間隙がないよう製織する必要があり、テ−プ状ヤ−ンの平面上の間隔は雨滴が直接流入しない５００μｍ以下、特に３５０μｍ以下とするのが好ましい。テ−プ状ヤ−ンの厚さについては、耐候性、製造の点から２０μｍが下限、取扱性（重さ）、製織性から１ｍｍが上限である。テ−プ状ヤ−ンは直接紡糸をして得られるものや、フィルムを製膜し、その後スリット、延伸等を行ったものを使用できる。
テ−プ状ヤ−ンはその表面に微細な凹凸、特に微細な凹凸条を有しているものが好ましい。凹凸条の幅は１ミクロン〜３０ｍｍであるのが好ましく、凸部の高さは５〜２５０ミクロンであるのが好ましい。この場合、太陽光が散乱して植物の葉の裏等日光が当たりにくい部分にも日が当たり、好ましい結果が得られる。また本発明の効果を損なわない範囲であれば、本発明で規定のテ−プ状ヤ−ン以外の糸を経糸としてもよい。
【０００８】
緯糸は直径５ｍｍ以下、好ましくは直径１．５ｍｍ以下の糸を使用する必要がある。緯糸が太すぎると被覆材の柔軟性が低下するのみでなく、本発明で規定の透湿度が得られず、また透光率も低下する。緯糸に使用できる糸は特に限定されるものでなく、モノフィラメントまたは紡績糸、オープンエンド糸、結束糸、テープ状ヤーン等が使用でき、経糸を構成するテープ状ヤーンと同種又は異種の素材を使用できる。芯鞘型複合繊維、海島型混合紡糸等の複数のポリマーからなる繊維を使用してもよく、形態安定性、目ずれ防止、目止め剤の接着性などの点から経糸を構成するテープ状ヤーンと同種の素材を使用するのが好ましい。透明性等の点からは緯糸にモノフィラメント糸を使用するのが好ましい。その繊度は１００〜１０００ｄ、特に重量、強度、耐久性、製織編性等の点から２５０〜５００ｄとするのが好ましい。また緯糸の間隙は０．５〜３０ｍｍ、好ましくは１〜１０ｍｍである。間隙が大きすぎると目止めが不十分となり、また間隙が小さすぎると被覆材の柔軟性が不十分となるのみでなく、本発明で規定の透湿度及び透光率が得られない。
【０００９】
また、本発明においては、被覆材の全面積の７０％以下が熱融着処理されていることが好ましく、かつ経糸と緯糸の交叉部に実質的に目止め処理が施されていることが必要である。被覆材の透湿度は布帛の空隙を上げれば大きくなるが、本発明においては夜間等の保温効果を高めるために被覆材の空隙を極めて小さくしている。十分な植物育成性等を得るには透湿度を高める必要があり、したがって、布帛を構成する素材の透湿度を損なわないことが重要となる。以上のことから、目止め処理による接着加工面積を最小限にする必要があり、そのため緯糸の直径を５ｍｍ以下、緯糸間隙０．５〜３０ｍｍとすると同時に、被覆材における熱融着処理面積を７０％以下とするのが好ましく、さらには１０％以上４０％以下とするのが好ましい。
接着部分が大きすぎると、被覆材の柔軟性が不十分となるのみでなく、被覆材の透明性及び透湿度が低下することとなる。逆に接着面積が小さすぎると目止めが不十分となる。なお、本発明における緯糸の間隙とは、緯糸と該緯糸に隣接する緯糸の間に形成された空隙の幅をいう。
【００１０】
本発明においては、熱融着処理面積が７０％以下であることが好ましいと同時に、経糸と緯糸の交叉部に実質的に目止め処理が施されている必要がある。本発明の効果が損なわれない範囲であれば目止め処理が施されていない部分があってもよいが、形態安定性の点からは目止め処理を行う必要がある。
【００１１】
最適な方法としては、ストライプラミネート方式で被覆材の片面又は両面の一部を加工する方法が挙げられる。特にテープ状ヤーン間隔と同間隔で加工するのが好ましく、経糸を構成するテープ状ヤーン幅の１／５〜１／２の幅で熱融着処理を施すのが必要である。この場合、熱融着により被覆材の性能を実質的に損なうことなく目止め処理を行うことができる。熱融着部分をストライプ状にするのが効率的であるが、目状、丸状、菱形状等特に限定されるものではない。熱融着樹脂としては、経糸、緯糸の融点よりも低い融点を有し、かつ経糸、緯糸が収縮しない温度に軟化点を有するものが好ましい。好適な熱融着樹脂としては、ポリオレフィン系樹脂等が挙げられる。織物に熱融着樹脂を含浸して目止め処理を行う方法も採用できるが、被覆材の軽量性、柔軟性、透湿度、透明性等の点で好ましくない。樹脂付着量は被覆材全体の５０重量％以下、特に２０重量％以上４０重量％以下とするのが好ましい。
【００１２】
本発明の被覆材のサンシャインウェザーメーター５００時間照射後の透光率が８０％以上必要である。すなわち、一般に使用当初においては透光率が高い被覆材は多いものの、可塑剤を含有する被覆材を用いた場合、時間の経過とともに可塑剤が被覆材表面に滲出（ブリージング）して表面が汚れて透光率が低下し、植物育成性が不十分となりやすく、また被覆材の外から内部を観察することが困難となる。以上のことから、テープヤーンを構成する素材には可塑剤が実質的に含まれていないものを使用し、サンシャインウェザーメーター５００時間照射後の透光率を８０％以上とする必要がある。特に可塑剤を使用しなくても十分な柔軟性の得られる素材を使用するのが好ましい。
【００１３】
また一般に被覆材の透湿度は、被覆率が大きくなればなるほど低下するが、本発明の被覆材の透湿度は、１３００＋７００（１００−ｘ）ｇ／ｍ2 ・２４ｈ以上（ｘは被覆材の被覆率）であり、同じ被覆率を有する従来の被覆材に比して透湿度が高く、夜間保温性に優れるとともに高温多湿状態を防止できる点等で優れた効果が得られる。適度な透湿度は１５００〜３０００である。
被覆材の通気度は夜間保温性及び高温多湿状態の抑制の点から１〜５０ｃｃ／ｃｍ2 ・ｍｉｎ、特に２〜２５ｃｃ／ｃｍ2 ・ｍｉｎとするのが好ましい。本発明の被覆材は立体的に空隙を設けているため、透湿度は高いものの適度な通気度を示すため、高温多湿状態になるのを効率的に抑制できると同時に夜間保温性にも優れたものとなる。
被覆材の形態安定性は、所望の被覆率及び形態を保持する点から１％以下、特に０．５％以下とするのが好ましい。
【００１４】
寸法安定性に優れ、かつ透光性に優れた被覆材を得るために、少なくとも経糸（テープ状ヤーン）を構成する素材として実質的に可塑剤を含有していない素材、特に可塑剤を含有していなくても柔軟性の高い素材を用いるのが好ましく、また形態安定性の高いものが好ましい。以上のことから、ポリオレフィン系樹脂が好適に使用できる。耐候性や保温性の低い素材を使用する場合には、紫外線吸収剤、酸化防止剤等の耐候性改善剤を素材の透明性を阻害しない程度添加するのが好ましい。特にポリオレフィン系ポリマー等の赤外線吸収性の比較的低い素材を用いる場合には、赤外線吸収剤を含有させたものを使用するのが好ましい。なかでもハイドロタルサイト類からなる赤外線吸収剤を含有するものが好ましい。かかる吸収剤は、可視光透過性を実質的に阻害することなく、且つ約５〜５０μｍにわたる広い赤外線領域において優れた赤外線吸収能を示し、透過放散を防ぐことにより被覆材の保温性を顕著に高めることができる。
【００１５】
経糸として単層体を用いることができるが、２種以上の層からなる積層体も好適に使用できる。このとき前述と同じ理由から経糸の表面を形成する部分すなわち最外層と最内層をポリオレフィン系樹脂層とするのが好ましい。具体的には外層がポリオレフィン系樹脂、中間層がポリビニルアルコ−ル系樹脂、内層がポリオレフィン系樹脂である積層体等が挙げられる。該積層体は、保温性に優れたポリビニルアルコ−ル系樹脂と形態安定性及び接着性に優れたポリオレフィン系樹脂を使用しているため優れた被覆材が得られる。
また最外層がポリオレフィン系樹脂、中間層が遠赤外線吸収剤を配合したポリオレフィン系樹脂、内層がポリオレフィン系樹脂である積層体も好適に使用できる。
各層の厚さ及び割合は適宜設定すればよいが、たとえば経糸を構成する最外層及び最内層がそれぞれ１０〜４０重量部、それ以外の層が２０〜８０重量部であるのが好ましい。
【００１６】
被覆材を構成する緯糸としては、耐候性、透明性、保温性、寸法安定性等に優れた素材を用いるものが好ましく、ポリ塩化ビニル系樹脂、オレフィン系樹脂、ポリエステル系樹脂、エチレン−酢酸ビニル共重合系樹脂、ポリビニルアルコ−ル系樹脂等が使用でき、特にポリオレフィン系樹脂（ポリエチレン系樹脂等）が好ましい。また経糸と同種の素材も好適に使用でき、また経糸と同様に他の配合剤を添加してもよい。
【００１７】
本発明で得られる農業用被覆材は、特にその使用方法は限定されない。特に低温期の野菜（レタス等）、果樹等の促成栽培、防霜、防寒用の農業用被覆材として好適に使用できる。
【００１８】
【実施例】
以下に実施例により本発明を説明するが、本実施例により何等限定されるものではない。
［被覆率（％）］２０℃×６５％ＲＨにおける被覆材の空隙が占める部分を万能投影器を使ってグラフ用紙に写しとり、空隙部を除く面積が占める割合を求める。
［透湿度（ｇ／ｍ２・２４ｈ）］ＪＩＳ  Ｚ−２０８カップ法に準じて測定した。
［透光率（％）］サンシャインウェザーメーター５００時間照射後の被覆材の透光率を以下の方法で測定した。すなわち、ブラックボックス中の上部に蛍光灯を下部の輝光度が２００００ｌｘになるようにセットし、試料を間に固定しその時の輝度をＡとすると、透光率（％）＝（Ａ／２００００）×１００により算出した。
【００１９】
［形態安定性  ％］
たてＡｃｍ（約２５ｃｍ）×よこＢｃｍ（約２５ｃｍ）の試料２５℃水に２４時間浸漬し、次いで２５℃常温で２４時間乾燥するという作業を１０回繰り返した後の試料の長さを測定し（タテ方向ａｃｍ×ヨコ方向ｂｃｍ）、
式（｜Ａ−ａ｜）／Ａ×１００と式（｜Ｂ−ｂ｜）／Ｂ×１００から求められる値を平均して求めた。
［通気度（ｃｃ／ｃｍ2 ・ｍｉｎ）］
ＪＩＳ  Ｌ−１０９６  フラジ−ル法に準じて測定した。
【００２０】
［実施例１］
ポリオレフィン系樹脂（三菱化学社製  ＬＬＰＥ  ＵＦ−２４０）に遠赤外線吸収剤（協和化学社製：ＤＨＴ−４Ａ）を１０ｐｈｒ，光安定剤０．２ｐｈｒ添加したものを製膜し、スリット・熱延伸して得られるテ−プ状ヤ−ン（厚さ４０μｍ，繊度１３００ｄｒ、幅４ｍｍ）を実質的に間隙がないようにし、緯糸にポリエチレン糸モノフィラメント（日本ポリケム社製  ＨＹ−５４０）３８０ｄｒ／１ｆを１０本／吋の密度で打ち込み製織した。次いで、目止め加工として経方向に４ｍｍ間隔にホットメルト樹脂（日本ユニカ社製  ＬＪ−８０５）を用いて約１ｍｍのストライプラミネ−ト加工を行った（熱融着面積割合２０％）。
得られた被覆材を用いてレタスを１月〜３月の間栽培したが、被覆材の透湿度が高いため昼間においてもハウス内の温度はレタス栽培における適温（１８℃程度）を大きくこえず、被覆材の裾上げを行わなくても高温障害は生じなかった。さらに被覆率が高く夜間保温性に優れており、また透湿度が高く水蒸気がハウス内に過剰に存在することがないため、レタスは良好に成育した。
被覆材の性能を表１に示す。
【００２１】
［実施例２］
紡糸原液濃度４８％のポリビニルアルコ−ル（平均重合度１７４０、鹸化度９９．９％）水溶液を長さ１０ｍｍ、幅０．１ｍｍのスリットノズルから押出し、通常の乾式紡糸方法により紡糸した。これを熱延伸、熱収縮させたものを経糸（厚さ４３μｍ、繊度１５８０ｄｒ、幅３．４ｍｍ）とし、緯糸にポリビニルアルコ−ルモノフィラメント糸２５０ｄｒ／ｆを１０本／吋の密度で打ち込み、実施例１と同様に製織及び目止加工を施した。
得られた被覆材を用いて実施例１と同様にレタスを１月〜３月の間栽培したが、降雨等により若干被覆材が収縮したものの、レタスは良好に成育した。
被覆材の性能を表１に示す。
【００２２】
［実施例３］
ポリビニルアルコ−ル（平均重合度１７４０、けん化度９９．９モル％）からなるフィルム（厚さ２０μｍ）の上下層にポリオレフィン系樹脂（三菱化学社製ＬＬＰＥ  ＵＦ−２４０）フィルムを接着剤で貼合わせて３層フィルム（ＬＬＰＥ２５重量部／ＰＶＡ５０重量部／ＬＬＰＥ２５重量部）とし、これをスリット、熱延伸してテ−プヤ−ン（厚さ４５μｍ、繊度１４８０ｄ、幅４ｍｍ）を製造した。
これを経糸として用いた以外は実施例１と同様に行った。
得られた被覆材を用いて実施例１と同様にレタスを１月〜３月の間栽培したが、降雨等により若干被覆材が収縮したものの、レタスは良好に成育した。
結果を表１に示す。
【００２３】
［比較例１］
目止め加工を行わない以外は実施例１と同様に行った。
得られた被覆材を用いて実施例１と同様にレタスを１月〜３月の間栽培したが、形態安定性が不十分であるためハウスへの展張が困難であり、高温障害は生じなかったものの、透気度が高過ぎて夜間保温性が不十分であり、また雨滴が直接レタスに滴下するため、レタスの成育は実施例よりも劣ったものとなった。
結果を表１に示す。
【００２４】
［比較例２］
厚さ５０μｍの塩化ビニルフィルムを幅４ｍｍにスリットしたスリットヤ−ンを経糸として用い、かつ被覆材全面を熱融着した以外は実施例１と同様に行った。
得られた被覆材を用いて実施例１と同様にレタスを１月〜３月の間栽培したが、全面ラミネ−トされているため透光率が低く、ハウス外部から内部が観察しにくいのみでなく植物成育性が不十分となり、また透湿度が低すぎるため高温障害が生じ、また水蒸気がハウス内で水滴となりこれがレタスに直接滴下するためレタスの成育は不十分となった。
また該被覆材は長期間使用すると可塑剤がブリ−ジングして透光率が一層低下し、外部からの観察が困難になるのみでなく、植物成育性も不十分になりやすいものであった。
結果を表１に示す。
【００２５】
［比較例３］経糸のテープヤーンの打込本数を減じて被覆率９５％とした以外は実施例１と同様に被覆材を製造した。得られた被覆材を用いて実施例１と同様にレタスを１月〜３月の間栽培したが、被覆率が小さすぎるために夜間保温性が不十分となり、また雨滴が直接レタスに滴下するためレタスの成育が不十分となった。結果を表１に示す。
［比較例４］ビニロンフィルム（厚さ  ７５μｍ  クラレ製）からなる被覆材を用いて、実施例１と同様にレタスを１月〜３月の間栽培したが、透湿度が低すぎるため高温障害が生じ、また水蒸気がハウス内で水滴となりこれがレタスに直接滴下するためレタスの成育は不十分となった。また降雨により被覆材が大きく収縮し、形態安定性は不十分であった。結果を表１に示す。
【００２６】
【表１】
0004017703.tif 000002